(57)【要約】【課題】本発明は、いかなる構造の炉口金物の溶損に対しても有効な転炉型反応容器の炉口金物溶損防止方法を提供することを目的としている。【解決手段】炉口周囲の耐火レンガの上端に金物を配設した転炉型反応容器に保持した溶融金属を、上吹きランスを介して酸素ガスを吹き付け精錬し、該転炉型反応容器を傾けて出湯あるいは出滓するに際して、前記出湯あるいは出滓前に、前記上吹きランスから溶融金属浴面上のスラグに向けて、不活性ガスを吹き付け、該スラグを目標とする温度へ冷却してから、該転炉型反応容器を傾けるようにした。【選択図】        図１
2005232481.tif 000002
【特許請求の範囲】
【請求項１】
炉口周囲の耐火レンガの上端に金物を配設した転炉型反応容器に保持した溶融金属を、上吹きランスを介して酸素ガスを吹き付け精錬し、該転炉型反応容器を傾けて出湯あるいは出滓するに際して、
前記出湯あるいは出滓前に、前記上吹きランスから溶融金属浴面上のスラグに向けて、不活性ガスを吹き付け、該スラグを目標とする温度へ冷却してから、該転炉型反応容器を傾けることを特徴とする転炉型反応容器の炉口金物溶損防止方法。
【請求項２】
前記目標温度が１６００〜１７００℃であることを特徴とする請求項１記載の転炉型反応容器の炉口金物溶損防止方法。
【請求項３】
前記転炉型反応容器が、上吹き又は上底吹き転炉であり、溶融金属が鉄合金であることを特徴とする請求項１又は２記載の転炉型反応容器の炉口金物溶損防止方法。
【発明の詳細な説明】
【技術分野】
【０００１】
本発明は、転炉型反応容器の炉口金物溶損防止方法に係わり、詳しくは、鉄鋼精錬で使用する上吹き転炉、上底吹き転炉等の所謂「転炉型反応容器」の炉口に配設した金物（以下、炉口金物という）が、精錬終了後に溶融鉄合金を該容器から出湯あるいは出滓する際に、炉口から溢れる高温のスラグによって溶損するのを効果的に防止する技術に関する。
【背景技術】
【０００２】
鉄鋼精錬では、クロム鉱石等の溶融還元製錬や溶銑の脱炭精錬に、上吹き転炉、上底吹き転炉等の所謂「転炉型反応容器」が使用される。戦後のわが国における主流の転炉は、後述の上吹きランスのみを具備した所謂「上吹き転炉」であったが、その後、内部に保持する溶融金属をガス撹拌可能な「底吹き転炉」が導入されるに伴い、従来の「上吹き転炉」を改造して撹拌用又は精錬用のガス（酸素の他、例えばアルゴン、窒素、炭化水素ガス等）を底吹きする羽口を併設した「上底吹き転炉」の利用も増加している。
【０００３】
このような転炉型反応容器の基本構造は、図６（a）及び（ｂ）に縦断面で示すように、広口のトックリ形状をした鉄皮１に耐火レンガ２が内張され、内部に保持した溶湯３の排出の便を配慮し、トラニオン軸（図示せず）で傾動自在としたものである。また、製錬あるいは精錬時には、内部に保持した溶融金属（鉄合金、溶銑等の溶湯）に酸素ガスを供給し、種々の精錬反応を生ぜしめるため、該容器の上方から内部へ昇降自在な長尺の筒状体（図示していないが、上吹きランスという）を挿入したり、あるいは容器の底や横壁に羽口（図示せず）を設けるようになっている。さらに、容器内で形成されるスラグの酸化状態を変化させたり、あるいは炉内で発生したＣＯガスを溶融金属の浴面上で二次燃焼して、省エネ効果を発揮できるように、該上吹きランスの先端高さ（溶融金属浴面からの距離）を調整できるようにもなっている。
【０００４】
ところで、このような上吹きランスを有する転炉型反応容器で溶融鉄合金の酸素吹錬をする場合、酸素ガスは上吹きランスを介して溶融鉄合金浴の上方から一定距離だけ離隔して該浴面に吹き付けられるので、酸素ガスと溶融鉄合金との接触する位置（火点と称している）が該浴面近傍に形成される。また、炉内で発生したＣＯガスの前記二次燃焼を指向して、上吹きランスから酸素ガスを供給する場合には、該ランスから供給される酸素ガスは炉内上方の空間（フリーボードという）やスラグ内にて炉内で発生したＣＯガスと反応する。いずれの場合も、酸素ガスによる酸化反応によって発生した熱は、溶融鉄合金浴の表面を覆うように浮上しているスラグに多く伝わり、スラグが極めて高温（例えば、２０００℃近く）になる。
【０００５】
一方、転炉型反応容器の開口部（以下、炉口という）には、内張りした耐火物レンガ積みを押さえつけたり、破損から保護するために、炉口金物と称する鋼製部材が配設されている。つまり、この炉口金物４（通常、鋼製であり、特段の冷却手段は設けられていない）は、図５に示すように、容器上端に積む耐火物レンガ２の上端面に係合され、複数個に分割して開口部の周囲に取り付けてある。したがって、上記したような高温のスラグの存在下で、精錬が終了した溶融鉄合金を出湯したり、出湯に先立ってスラグを排出したりするために転炉型反応容器を傾けると、該高温スラグの一部が炉口から溢れ出し、炉口金物４に接触する。なお、溶融鉄合金は、ほとんどが炉口より下方に設けられた出鋼孔５から排出されるので（図６（ａ）及び（ｂ）参照）、溶融鉄合金と炉口金物との接触は生じない。また、出湯に先だって、炉体を出湯側とは反対方向に傾けて、不要なスラグを炉口から排出することもあるが、この場合も高温スラグは、炉口金物４と接触する。
【０００６】
このような高温のスラグと炉口金物４との接触が起きると、当然のこととして該炉口金物が溶損することになる。その溶損が進行すると、炉壁レンガの抜け落ち、破損等の原因になり、転炉型反応容器の寿命に好ましくない影響を与える。そこで、従来より、水冷で冷却能を高めた炉口金物４（例えば、特許文献１参照）や定形耐火物１０で溶損防止対策を施した炉口金物４（特許文献２参照）が開示されている。
【０００７】
しかしながら、特許文献１記載の炉口金物４は、構造が複雑で製作に手間がかかり、高価になるばかりでなく、使用中に水漏れ事故を起こす恐れがあるため、実用化はされていない。また、特許文献２記載の炉口金物４は、該金物４の下面側からの溶損に対して有効であるが、高温スラグとの接触による溶損に対してはあまり効果が期待できない。
【特許文献１】特開平５−１３１５号公報
【特許文献２】特開平５−１２５４２６号公報
【発明の開示】
【発明が解決しようとする課題】
【０００８】
本発明は、かかる事情に鑑み、いかなる構造の炉口金物の溶損に対しても有効な転炉型反応容器の炉口金物溶損防止方法を提供することを目的としている。
【課題を解決するための手段】
【０００９】
発明者は、上記目的を達成するため、炉口金物の構造にかかわらず、溶融金属の精錬終了から出湯あるいは出滓までの極めて短い時間の間に溶損防止対策を施せる手段の発見に鋭意研究を重ね、その成果を本発明に具現化した。
【００１０】
すなわち、本発明は、炉口周囲の耐火レンガの上端に金物を配設した転炉型反応容器に保持した溶融金属を、上吹きランスを介して酸素ガスを吹き付け精錬し、該転炉型反応容器を傾けて出湯あるいは出滓するに際して、前記出湯あるいは出滓前に、前記上吹きランスから溶融金属浴面上のスラグに向けて、不活性ガスを吹き付け、該スラグを目標とする温度へ冷却してから、該転炉型反応容器を傾けることを特徴とする転炉型反応容器の炉口金物溶損防止方法である。この場合、前記目標温度が１６００〜１７００℃であったり、あるいは前記転炉型反応容器が、上吹き又は上底吹き転炉であり、溶融金属が鉄合金であるのが好ましい。
【発明の効果】
【００１１】
本発明によれば、溶融金属の出湯前に、溶融金属の温度をほぼ維持したまま、スラグの温度を炉口金物の溶損を促進しない程度に低下できるようになる。その結果、いかなる構造の炉口金物であっても、溶損速度が従来より遅くなり、転炉型反応容器の寿命も従来より延長できるようになる。
【発明を実施するための最良の形態】
【００１２】
以下、発明をなすに至った経緯をまじえ、発明の最良の実施形態を説明する。
【００１３】
まず、発明者は、従来の炉口金物の溶損防止対策が炉口金物の構造改造に集中して行われているので、着眼点を変更して、精錬終了から溶融金属の出湯前の間に、溶融金属の温度を低下させずに、スラグの温度だけを迅速に低下できれば、炉口金物の構造とは無関係にその溶損防止ができるのではないかと考えた。そして、図１に示すように、正立した状態にある容器６内に上吹きランス７を挿入し、該容器６に保持した溶湯３を覆うスラグ８の表面に、不活性ガス９を吹き付け、その可能性を検討した。
【００１４】
その結果、精錬終了から溶融金属の出湯前という短い時間の間であっても、スラグ８の温度を炉口金物４の溶損を抑制できる程度にまで低下できることを確認し、本発明を完成させた。つまり、図２は、１６０トンの溶鋼を４０トンのスラグで覆っている状態の上吹き転炉で、スラグ表面に不活性ガスとして窒素ガスを吹き付け、該窒素ガスの吹き付け量と、スラグ及び溶鋼の温度降下量との関係を調査した結果である。なお、窒素ガス吹き付け前のスラグ温度及び溶鋼温度は、いずれの場合もそれぞれ１７００〜１７５０℃及び１５５０〜１６８０℃である。図２より、窒素ガスの吹き付けで、スラグの温度を降下できることが明らかである。この結果は、不活性ガスにアルゴン・ガスを用いても同様であった。
【００１５】
従って、スラグを冷却する目標温度を１６００〜１７００℃に定め、その目標温度が達成できる量の不活性ガス吹き込みを行えば、炉口金物４の溶損防止ができることは明らかである。ここで、スラグの目標温度が１６００℃未満では、冷却に必要な不活性ガスの吹き付け流量が多くなり過ぎ、溶湯の冷却が進み好ましくなく、１７００℃超えでは、炉口金物４の溶損があまり抑制できないので、不都合である。
【００１６】
このように、本発明では、不活性ガスがスラグの表面温度を低下させても、溶湯をあまり撹拌しないようにすることが好ましい。溶湯を強く撹拌するほどに不活性ガスを吹き込むと、溶湯の温度も同時に低下し、次工程での溶湯の処理に支障を生じるからである。その意味で、図２に示した関係から、溶湯の温度降下があまり起きない不活性ガスの流量としては、８ｍ3（標準状態）／ｔ−ｓｔｅｅｌ以下が好ましい。しかしながら、本発明では、その流量を特に限定するものではない。その流量は、炉の大きさ、保持する溶湯の量に依存するので、予め試行して見出すのが良いからである。
【００１７】
なお、上吹きランス７としては、不活性ガスを吹き込めれば、出湯前の酸素ガス吹錬に用いたものと同じものでも、別途に準備しておいたもののいずれを利用して良い。
【実施例】
【００１８】
転炉型反応容器として鋼製炉口金物を備えた上底吹き転炉型溶融還元炉を用い、溶銑、クロム鉱石を炭材及び酸素ガスで溶融還元し、ステンレス鋼溶製用の含クロム溶銑を製造する操業を多数チャージ実施した。これにより、１チャージ当たりの平均で、１６０トンの含クロム溶銑及び４０トンのスラグが得られた。そこで、これらの含クロム溶銑の出湯前に、本発明に係る炉口金物溶損防止方法を実施した。つまり、正立させた炉の上方より、上吹きランスを炉内へ挿入し、ランス高さ（ランス先端のスラグ表面からの距離）５．３ｍでスラグへ向けて３００ｍ3（標準状態）／ｍｉｎで窒素ガスを吹き付けた。その結果、窒素ガスの吹き付け前に平均１７１０℃であったスラグ表面の温度（熱電対を利用）は、３分間の吹き付けで目標とする平均１６５０℃に低下したので、炉を傾け炉口から出滓するようにした。
【００１９】
本発明の実施効果は、下式で定義する炉口金物溶損指数で評価した。
【００２０】
炉口金物溶損指数＝（ｉ／ｈ）／炉使用回数
ここで、ｈ：未使用炉口金物の胴寸（ｍｍ），ｉ：使用後炉口金物の胴寸（ｍｍ）であり、ｈ，ｉそれぞれの測定位置は図３に示す通りである。
【００２１】
上記した本発明を適用した操業後の炉口金物溶損指数と、本発明を適用しない従来の操業後の炉口金物溶損指数とを比較し、図４に示す。図４より、本発明に係る炉口金物溶損防止方法を適用すれば、炉口金物の溶損が従来に比べ大幅に減少することが明らかである。
【図面の簡単な説明】
【００２２】
【図１】本発明に係る転炉型精錬容器の炉口金物溶損防止方法を説明する図である。
【図２】本発明をなす基礎データであり、スラグへ吹き付ける不活性ガスの流量と、スラグ及び溶鋼の温度降下量との関係を示す図である。
【図３】炉口金物溶損指数を導出するデータの測定位置を示す平面図である。
【図４】本発明及び従来操業の実施で得た炉口金物溶損指数を比較した図である。
【図５】容器上端の炉口金物の配設を示す縦断面図である。
【図６】転炉型精錬容器の縦断面図であり、（ａ）は上底吹き転炉型、（ｂ）は上吹き転炉型である。
【符号の説明】
【００２３】
１    鉄皮
２    耐火レンガ
３    溶湯
４    炉口金物
５    出鋼孔
６    転炉型反応容器
７    上吹きランス
８    スラグ
９    不活性ガス
１０  不定形耐火物
１１  羽口
【図１】
2005232481.tif 000003
【図２】
2005232481.tif 000004
【図３】
2005232481.tif 000005
【図４】
2005232481.tif 000006
【図５】
2005232481.tif 000007
【図６】
2005232481.tif 000008